(57)【要約】【課題】プリンタの高速化による高速印画においても、印画シワを生じない昇華性熱転写記録媒体の提供すること。【解決手段】基材２の一方の面に、バインダー樹脂中に、色相の異なる昇華性染料を含有した昇華性染料層３を設け、他方の面に、背面プライマー層４、背面層５を順次積層した昇華性熱転写記録媒体１であって、前記背面プライマー層４が、２００℃以上のガラス転移点を有するフェノールノボラック型エポキシ樹脂で構成され、且つ、前記背面層５中の滑剤の融点が１６０℃以上であること。【選択図】図１
2017052141.tif 000002
【特許請求の範囲】
【請求項１】
基材の一方の面に、バインダー樹脂中に色相の異なる昇華性染料を含有した昇華性染料層を設け、
他方の面に、背面プライマー層、背面層を順次積層してなる昇華性熱転写記録媒体であって、前記背面プライマー層が、２００℃以上のガラス転移点を有するフェノールノボラック型エポキシ樹脂で構成され、
且つ、前記背面層中の滑剤の融点が１６０℃以上であることを特徴とする昇華性熱転写記録媒体。
【請求項２】
前記背面層を構成する滑剤とバインダー樹脂の質量比率が、０．１から１．０の範囲であることを特徴とする請求項１に記載の昇華性熱転写記録媒体。
【請求項３】
前記背面層と前記背面プライマー層の膜厚比率が、０．２から１．０の範囲であることを特徴とする請求項１または請求項２に記載の昇華性熱転写記録媒体。
【請求項４】
前記背面プライマー層のバインダー樹脂の線膨張係数が、２６０℃の環境下で、２００ｐｐｍ／Ｋ以下であることを特徴とする請求項１〜３のいずれか一項に記載の昇華性熱転写記録媒体。
【請求項５】
前記昇華性染料層が、昇華性シアン染料層、昇華性マゼンタ染料層、昇華性イエロー染料層を順次転写して設けられたことを特徴とする請求項１〜４のいずれか一項に記載の昇華性熱転写記録媒体。
【発明の詳細な説明】
【技術分野】
【０００１】
本発明は、被転写体上の文字または画像を形成するための、背面層と背面プライマー層を有する昇華性熱転写記録媒体に関する。
【背景技術】
【０００２】
一般に、昇華性熱転写記録媒体は、昇華性熱転写方式のプリンタに使用されるインクリボンの事であり、基材の一方の面に耐熱性樹脂層（バックコート層）、その基材の他方の面に昇華性染料層を設けたものである。
【０００３】
ここで昇華性染料層は、インクの層であり、プリンタのサーマルヘッドに印加した熱によって、その昇華性染料層の染料を昇華（昇華性転写方式）させ、被転写体の受像層に転写するものであり、現在、昇華性熱転写方式は、プリンタの高機能化と併せて各種画像を簡便に形成できるため、身分証明書などのカード類を始め、アミューズメント用出力物等広く利用されている。
【０００４】
このように用途の多様化と供に、得られる印画物への耐久性を求める声も大きくなり近年では印画する画数の増加や、プリンタの高速化に対応すべく高速印画に対応した昇華性熱転写記録媒体が必要とされている。
【０００５】
高速化が必要とされる昇華性熱転写記録媒体は、プリンタ内の高速搬送を行うため、基材の引張強度、引張弾性、背面層のサーマルヘッドクリーニング性、昇華性染料層や離型性が求められている。
【０００６】
しかしながら、近年の昇華性熱転写記録媒体は耐熱性不足による印画シワの問題が生じている。そこでこの問題を解決するため、昇華性熱転写記録媒体の背面に様々な処理がされている。
【０００７】
例えば、背面層にガラス転移温度が２００℃以上のポリアミドイミド樹脂とポリアミドイミドシリコーン樹脂を混合したバインダーが提案されている（特許文献１）。
【０００８】
また、基材と背面層の間に中間層を設け、背面層には架橋したポリビニルアセタール樹脂を使用し、中間層には架橋したポリビニルアルコール樹脂若しくはカルボジイミドによって架橋されたアクリル樹脂を使用した構成が提案されている（特許文献２）。
【０００９】
更に１１０℃から１５０℃までの融点を有する滑剤を使用した背面層が提案されている（特許文献３）。
【００１０】
しかしながら、昇華転写方式の廉価高速プリンタにおける印画を行った場合、いずれの場合においても、背面層の耐熱性若しくは滑性が不足しており、印画シワが発生した。
【先行技術文献】
【特許文献】
【００１１】
【特許文献１】特開２００１−３３４７６０号公報
【特許文献２】特開２０１３−５９９９２号公報
【特許文献３】特開２０１３−２０３０５１号公報
【発明の概要】
【発明が解決しようとする課題】
【００１２】
本発明は、このような事情を鑑みて成されたものであり、プリンタの高速化による高速印画においても、印画シワを生じない昇華性熱転写記録媒体の提供することにある。
【課題を解決するための手段】
【００１３】
上記の課題を解決するための手段として、請求項１に記載の発明は、基材の一方の面に、バインダー樹脂中に色相の異なる昇華性染料を含有した昇華性染料層を設け、
他方の面に、背面プライマー層、背面層を順次積層してなる昇華性熱転写記録媒体であって、前記背面プライマー層が、２００℃以上のガラス転移点を有するフェノールノボラック型エポキシ樹脂で構成され、
かつ，前記背面層中の滑剤の融点が１６０℃以上であることを特徴とする昇華性熱転写記録媒体である。
【００１４】
また，請求項２に記載の発明は、前記背面層を構成する滑剤とバインダー樹脂の質量比率が０．１から１．０の範囲であることを特徴とする請求項１に記載の昇華性熱転写記録媒体である。
【００１５】
また、請求項３に記載の発明は、前記背面層と前記背面プライマー層の膜厚比率が、０．２から１．０の範囲であることを特徴とする請求項１または請求項２に記載の昇華性熱転写記録媒体である。
【００１６】
また、請求項４に記載の発明は、前記背面プライマー層のバインダー樹脂の線膨張係数が、２６０℃の環境下で、２００ｐｐｍ／Ｋ以下であることを特徴とする請求項１〜３のいずれか一項に記載の昇華性熱転写記録媒体である。
【００１７】
また、請求項５に記載の発明は、前記昇華性染料層が、昇華性シアン染料層、昇華性マゼンタ染料層、昇華性イエロー染料層を順次転写して設けられたことを特徴とする請求項１〜４のいずれか一項に記載の昇華性熱転写記録媒体である。
【発明の効果】
【００１８】
本発明の昇華性熱転写記録媒体を用いることにより、廉価高速プリンタによる高速印画においても、シワのない印画を得ることができる。
【図面の簡単な説明】
【００１９】
【図１】本発明の、昇華性熱転写記録媒体の構成を示した断面概念図である。
【発明を実施するための形態】
【００２０】
以下本発明を実施するための形態を、図面を用いて詳細に説明する。図１は昇華性熱転写記録媒体１の構成を示した概略断面図であり、昇華性熱転写記録媒体１は基材２の一方の面に昇華性染料層３を設け、もう一方の面に背面プライマー層４と背面層５を設けた構成である。
【００２１】
昇華性染料層３の昇華性染料としては主に昇華性分散染料が好ましく、公知の昇華性染料が使用できる。例えば、ジアリールメタン系、トリアリールメタン系、チアゾール系、メチン系、アゾメタン系、キサンテン系、アキサジン系、チアジン系、アジン系、アクリジン系、アゾ系、スピロジピラン系、イソドリノスピロピラン系、フルオラン系、ローダミンダクタム系、アントラキノン系等が挙げられる。
【００２２】
具体的には、イエロー成分では、Ｃ．Ｉ．ソルベントイエロー１４、１６、２９、３０、３３、５６、９３等、Ｃ．Ｉ．ディスパースイエロー７、３３、６０、１４１、２０１、２３１等、マゼンタ成分としては、Ｃ．Ｉ．ソルベントレッド１８、１９、２７、１４３、１８２、Ｃ．Ｉ．ディスパースレッド６０、７３、１３５、１６７、Ｃ．Ｉ．ディスパースバイオレット１３、２６、３１、５６等、シアン成分としては、Ｃ．Ｉ．ソルベントブルー１１、３６、６３、１０５、Ｃ．Ｉ．ディスパースブルー２４、７２、１５４、３５４等が挙げられるが、これらに限定されるものではない。また、これらの昇華性染料を単体で使用しても、複数組み合わせてもよい。
【００２３】
昇華性染料層３に用いるバインダー樹脂としては、従来公知のものが使用でき、ポリビニルアルコール、ポリ酢酸ビニル、ポリビニルピロリドン、ポリビニルアセタール、ポリビニルブチラール等のビニル系樹脂、エチルセルロース、メチルセルロース、ヒドロキシエチルセルロース、ヒドロキシプロピルセルロース、酢酸セルロース、酢酪酸セルロース、酢酸プロピオン酸セルロース等のセルロース系樹脂、ポリエステル樹脂、フェノキシ樹脂、スチレン−アクリルニトリル共重合体樹脂、ポリカーボネート樹脂、ポリアクリルアミド樹脂等の耐熱性、昇華性染料移行性等に優れた樹脂が使用できる。
【００２４】
昇華性染料層３は滑剤を含有する。滑剤としては、シリコーン系のオイルを主として使用している。具体的には、シリコーン系としてポリエーテル変性が好ましく、側鎖には酸化エチレン（ＥＯ）、酸化プロピレン（ＰＯ）が存在しているとより好ましい。離型剤は昇華性染料層３内に０．０４以上含まれている事が好ましく、特に０．０４から０．２０までの範囲がより好ましい。また滑剤の分子量は３０００以上が好ましく、５０００〜２００００がより好ましい。
【００２５】
この他に併用して、ジメチルシリコーン、メチルフェニルシリコーン等のストレートシリコーンオイル、アミノ変性、エポキシ変性、カルビノール変性、メルカプト変性、カルボキシル変性、メタクリル変性、ポリエーテル変性、フェノール変性、片末端反応性・異種官能基変性等の反応性変性シリコーンオイル、ポリエーテル変性、アラルキル変性、フロロアルキル変性、長鎖アルキル変性、高級脂肪酸エステル変性、フェニル変性等の非反応性変性シリコーンオイル等が挙げられる。
【００２６】
昇華性熱転写媒体の基材２は、熱転写における熱圧で軟化変形しない耐熱性と強度が要求されるので、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、およびコンデンサー紙、パラフィン紙などの紙類等を単独で又は組み合わされた複合体として使用可能であるが、中でも、物性面、加工性、コスト面などを考慮するとポリエチレンテレフタレートフィルムが好ましい。
【００２７】
また、その厚さは、操作性、加工性を考慮し、２〜５０μｍの範囲のものが使用可能であるが、転写適性や加工性等のハンドリング性を考慮すると、２〜１２μｍ程度のものが好ましい。
【００２８】
背面プライマー層４はサーマルヘッドの熱による基材２の熱収縮を防止するために、基材２の熱転写層を設けた面の反対側の面に設けられる。背面プライマー層４に用いられるバインダー樹脂としては、ガラス転移点が２００℃以上を有するフェノールノボラック型エポキシ樹脂を使用している。
【００２９】
その他併用してセルロース系樹脂、ポリエステル系樹脂、アクリル系樹脂、ビニル系樹脂、ポリウレタン系樹脂、ポリエーテル系樹脂、ポリカーボネート系樹脂、アセタール系樹脂等が挙げられる。
【００３０】
耐熱性樹脂層である背面層５の厚みは、０．１μｍから２．５μｍが好ましく、更に０．５μｍから１．５μｍがより好ましい。
【００３１】
ガラス転移転が２００℃以上のフェノールノボラック型エポキシ樹脂を使用する事で高温時のサーマルヘッドが背面層５と背面プライマー層４に接触しても熱収縮が抑えられ、印画シワを防止する事ができる。
【００３２】
背面層５に用いられるバインダーとしては、セルロース系樹脂、ポリエステル系樹脂、アクリル系樹脂、ビニル系樹脂、ポリウレタン系樹脂、ポリエーテル系樹脂、ポリカーボネート系樹脂、アセタール系樹脂等が挙げられる。
【００３３】
背面層５はサーマルヘッドによる高熱時の滑性を向上させる目的で融点１６０℃以上を有する滑剤を使用している。具体的にはステアリン酸リチウム、ステアリン酸ナトリウム、１２−ヒドロキシステアリン酸リチウム等が挙げられる。
【００３４】
その他併用して、動物系ワックス、植物系ワックス等の天然ワックス、合成炭化水素系ワックス、脂肪族アルコールと酸系ワックス、脂肪酸エステルとグリセライト系ワックス、合成ケトン系ワックス、アミン及びアマイド系ワックス、塩素化炭化水素系ワックス、アルファーオレフィン系ワックス等の合成ワックス、ステアリン酸ブチル、オレイン酸エチル等の高級脂肪酸エステル、ステアリン酸ナトリウム、ステアリン酸亜鉛、ステアリン酸カルシウム、ステアリン酸カリウム、ステアリン酸マグネシウム等の高級脂肪酸金属塩、長鎖アルキルリン酸エステル、ポリオキシアルキレンアルキルアリールエーテルリン酸エステル又は、ポリオキシアルキレンアルキルエーテルリン酸エステル等のリン酸エステル等の界面活性剤などを含有しても良い。融点１６０℃以上の滑剤を含有させる事で、高温時のサーマルヘッドとの間の動摩擦係数を小さくすることができるので印画シワを防止できる。
【００３５】
また、背面層５は耐熱性を向上させる目的で硬化剤を併用してもよい。硬化剤としてはポリイソシアネートが挙げられ、アクリル系、ウレタン系、ポリエステル系のポリオール樹脂やセルロース系樹脂、アセタール樹脂等の組合せで用いられる。使用されるポリイソシアネートの添加量はサーマルヘッドからの耐熱性を考慮するとＮＣＯ／ＯＨの比で０．８以上、特に０．８から１．３までの範囲が好ましい。
【００３６】
また、背面層５は粒子を含有してもよい。粒子を含有させることで背面層５の表面に凹凸が形成されサーマルヘッドとの接触面積が小さくなるので、印画時のサーマルヘッドに対する滑性が向上する。
【００３７】
該粒子は有機系粒子又は無機系粒子どちらでもよいが、サーマルヘッドからの熱により変形しないものが好ましい。具体的には、シリカ粒子、酸化マグネシウム、酸化亜鉛、炭酸カルシウム、炭酸マグネシウム、タルク、カオリン、クレー、シリコーン粒子、ポリエチレン粒子、ポリプロピレン粒子、ポリスチレン粒子、ポリメチルメタクリレート樹脂粒子、ポリウレタン樹脂粒子などを挙げることができる。また、該粒子は１種類でも２種以上を混ぜ合わせて使用してもよい。
【００３８】
粒子は、背面層５に対して、サーマルヘッドとの滑性を考慮すると０．０１から０．１までの重量比が好ましい。
【００３９】
以下、実施例について詳細に説明するが、本発明は実施例に限定されるものではない。
【実施例】
【００４０】
＜実施例１＞
基材２として厚み４．５μｍのポリエステルフィルムを用いて、グラビアコート法により、基材２の一方の面に、背面プライマー層形成インクと背面層形成インクを用いてそれぞれ乾燥厚を１．５μｍと０．３μｍを形成して背面プライマー層４と背面層５を得た。
【００４１】
背面プライマー層形成インクは主剤であるエポキシ樹脂（ＤＩＣ製ＥＰＩＣＬＯＮ ＨＰ−４７１０）と硬化剤であるノボラック型フェノール樹脂（ＤＩＣ製ＰＨＥＮＯＬＩＴＥ ＴＤ−２１３１）を当量混合している。当量混合を行うことフェノールノボラック型エポキシ樹脂となり、線膨張係数は２６０℃環境下で１５２ｐｐｍ／Ｋで、ガラス転移点は２１２℃であった。
【００４２】
背面層形成インクは融点２２０℃のステアリン酸リチウム（大日化学工業製Ｌ）を滑剤として使用し、滑剤とバインダー樹脂（積水化学製  エスレックＫＳ−５）の質量比率が０．３であることを特徴としている。
【００４３】
他方の面に、所定位置に各種用意された昇華性熱転写形成用イエローインク、昇華性熱転写形成用マゼンタインク、昇華性熱転写形成用シアンインクを用いて、昇華性染料層３を各乾燥厚０．８μｍで面順次に形成し昇華性染料層３を得た。各昇華性染料層３の層中にシリコーンオイルを０．０４含有している。
【００４４】
＜背面プライマー層形成用インク＞
背面プライマー層形成用インクの組成は、
エポキシ樹脂ＥＰＩＣＬＯＮ  ＨＰ−４７１０（ＤＩＣ社製）          １８．６質量部
ノボラック型フェノール樹脂ＴＤ−２１３１（ＤＩＣ社製）            １１．４質量部
メチルエチルケトン                                                ７０．０質量部
である。
【００４５】
＜背面層形成用インク＞
背面層形成用インクの組成は、
アクリルポリオール樹脂                                            ２２．５質量部
アクリディックＦＵ−３５５−ＢＡ（ＤＩＣ社製）
２，６−トリレンジイソシアネート                                    ７．５質量部
バーノックＤ−７５０（ＤＩＣ社製）
ステアリン酸リチウム  Ｌ（大日化学工業社製）                        ９．０質量部
トルエン                                                          ２８．０質量部
メチルエチルケトン                                                ２８．０質量部
酢酸エチル                                                          ５．０質量部
である。
【００４６】
＜昇華性熱転写形成用イエローインク＞
昇華性熱転写形成用イエローインクの組成は、
Ｃ．Ｉ．ソルベントイエロー９３                                      ０．６質量部
Ｃ．Ｉ．ソルベントイエロー１６                                      ３．６質量部
ポリビニルブチラール樹脂                                            ５．４質量部
シリコーンオイル                                                    ０．４質量部
メチルエチルケトン                                                ６０．０質量部
トルエン                                                          ３０．０質量部
である。
【００４７】
＜昇華性熱転写形成用マゼンタインク＞
昇華性熱転写形成用マゼンタインの組成は、
Ｃ．Ｉ．ディスパースレッド６０                                      ６．０質量部
Ｃ．Ｉ．ディスパースバイオレット２６                                １．０質量部
ポリビニルブチラール樹脂                                            ５．０質量部
シリコーンオイル                                                    ０．５質量部
メチルエチルケトン                                                ５８．５質量部
トルエン                                                          ２９．０質量部
である。
【００４８】
＜昇華性熱転写形成用シアンインク＞
昇華性熱転写形成用シアンインクの組成は、
Ｃ．Ｉ．ソルベントブルー３６                                        ６．９質量部
Ｃ．Ｉ．ソルベントブルー６３                                        ２．５質量部
ポリビニルブチラール樹脂                                            ５．０質量部
シリコーンオイル                                                    ０．６質量部
メチルエチルケトン                                                ５７．０質量部
トルエン                                                          ２８．０質量部
である。
【００４９】
＜熱転写受像シートの作製＞
基材２として、１００μｍの白色発泡ポリエチレンテレフタレートフィルムを使用し、その一方の面に下記組成の受像層塗布液を、グラビアコーティング法により、乾燥後の塗布量が５．０ｇ／ｍ２になるよう形成し、更に、他方の面に下記組成の粘着層塗布液を、グラビアコーティング法により、乾燥後の塗布量が１０．０ｇ／ｍ２になるように形成し、その後、離型シートとして、１００μｍのポリエチレンテレフタレートフィルムを、粘着層を介してドライラミネート法を用いて貼り合せることにより、熱転写受像シートを得た。
【００５０】
＜受像層塗布液＞
受像層塗布液の組成は、
塩化ビニル−酢酸ビニル−ビニルアルコール共重合体                    ９．５質量部
アミノ変性シリコーンオイル                                          ０．５質量部
トルエン                                                          ４０．０質量部
ＭＥＫ                                                            ４０．０質量部
である。
【００５１】
＜粘着層塗布液＞
粘着層塗布液の組成は、
アクリル共重合体                                                  ４９．０質量部
エポキシ樹脂                                                        ０．５質量部
酢酸エチル                                                        ５１．５質量部
である。
【００５２】
＜耐熱樹脂層塗布液＞
耐熱樹脂層塗布液の組成は、
シリコンアクリレート                                              ５０．０質量部
ＭＥＫ                                                            ５０．０質量部
である。
【００５３】
作製した、背面層５及び背面プライマー層４を設けた昇華性熱転写記録媒体を用いて、作製した熱転写受像シートに、昇華転写方式のプリンターを用い印画し、実施例１の白黒
画像を得た。
【００５４】
＜実施例２＞
背面層形成インクの滑剤を融点２５０℃のステアリン酸ナトリウム（大日化学工業製ＮＡ）に変更した。その他の構成は実施例１と同じ条件で実施例２の白黒画像を得た。
【００５５】
実施例２の背面層形成用インクの組成は、
アクリルポリオール樹脂                                            ２２．５質量部
アクリディックＦＵ−３５５−ＢＡ（ＤＩＣ社製）
２，６−トリレンジイソシアネート                                    ７．５質量部
バーノックＤ−７５０（ＤＩＣ社製）
ステアリン酸ナトリウム  Ｎａ（大日化学工業社製）                    ９．０質量部
トルエン                                                          ２８．０質量部
メチルエチルケトン                                                ２８．０質量部
酢酸エチル                                                          ５．０質量部
である。
【００５６】
＜実施例３＞
背面層形成インクの滑剤を融点２１５℃の１２−ヒドロキシステアリン酸リチウム（大日化学工業製１２０ＨＬ）に変更した。その他の構成は実施例１と同じ条件で、実施例３の白黒画像を得た。
【００５７】
実施例３の背面層形成用インクの組成は、
アクリルポリオール樹脂                                            ２２．５質量部
アクリディックＦＵ−３５５−ＢＡ（ＤＩＣ社製）
２，６−トリレンジイソシアネート                                    ７．５質量部
バーノックＤ−７５０（ＤＩＣ社製）
１２−ヒドロキシステアリン酸リチウム  １２０ＨＬ（大日化学工業社製）９．０質量部
トルエン                                                          ２８．０質量部
メチルエチルケトン                                                ２８．０質量部
酢酸エチル                                                          ５．０質量部
である。
【００５８】
＜実施例４＞
背面プライマー層形成インクと背面層形成インクを用いてそれぞれ乾燥厚を１．０μｍと０．２μｍを形成して背面プライマー層４と背面層５を設けた。その他の構成は実施例１と同じ条件で、実施例４の白黒画像を得た。
【００５９】
＜実施例５＞
背面プライマー層形成インクと背面層形成インクを用いてそれぞれ乾燥厚を１．０μｍと１．０μｍを形成して背面プライマー層４と背面層５を設けた。その他の構成は実施例１と同じ条件で、実施例５の白黒画像を得た。
【００６０】
＜実施例６＞
背面プライマー層４の硬化剤ノボラック型フェノール樹脂を少量投入し、架橋密度を下げたフェノールノボラック型エポキシ樹脂とした。線膨張係数は、２００ｐｐｍ／Ｋに抑えられ、ガラス転移点は２０５℃であった。なお、その他の構成は実施例１と同じ条件で、実施例６の白黒画像を得た。
【００６１】
背面プライマー層形成用インクの組成は、
エポキシ樹脂ＥＰＩＣＬＯＮ  ＨＰ−４７１０（ＤＩＣ社製）          ２５．０質量部
ノボラック型フェノール樹脂  ＴＤ−２１３１（ＤＩＣ社製）            ５．０質量部
メチルエチルケトン                                                ７０．０質量部
である。
【００６２】
＜実施例７＞
背面層５の滑剤とバインダー樹脂の質量比率を０．１とした。その他の構成は実施例１と同じ条件で、実施例７の白黒画像を得た。
【００６３】
背面層形成用インクの組成は、
アクリルポリオール樹脂                                            ２２．５質量部
アクリディックＦＵ−３５５−ＢＡ（ＤＩＣ社製）
２，６−トリレンジイソシアネート                                    ７．５質量部
バーノックＤ−７５０（ＤＩＣ社製）
ステアリン酸リチウム  Ｌ（大日化学工業社製）                        ３．０質量部
トルエン                                                          ３１．０質量部
メチルエチルケトン                                                ３１．０質量部
酢酸エチル                                                          ５．０質量部
である。
【００６４】
＜実施例８＞
背面層５の滑剤とバインダー樹脂の質量比率を１．０とした。その他の構成は実施例１と同じ条件で、実施例８の白黒画像を得た。
【００６５】
背面層形成用インクの組成は、
アクリルポリオール樹脂                                            ２２．５質量部
アクリディックＦＵ−３５５−ＢＡ（ＤＩＣ社製）
２，６−トリレンジイソシアネート                                    ７．５質量部
バーノックＤ−７５０（ＤＩＣ社製）
ステアリン酸リチウム  Ｌ（大日化学工業社製）                      ３０．０質量部
トルエン                                                          ３１．０質量部
メチルエチルケトン                                                ３１．０質量部
酢酸エチル                                                          ５．０質量部
である。
【００６６】
＜比較例１＞
背面層５の滑剤を融点１５０℃のステアリン酸カルシウムに変更した。その他の構成は実施例１と同じ条件で、比較例１の白黒画像を得た。
【００６７】
背面層形成用インクの組成は、
アクリルポリオール樹脂                                            ２２．５質量部
アクリディックＦＵ−３５５−ＢＡ（ＤＩＣ社製）
２，６−トリレンジイソシアネート                                    ７．５質量部
バーノックＤ−７５０（ＤＩＣ社製）
ステアリン酸カルシウム  Ｃａ（大日化学工業社製）                    ９．０質量部
トルエン                                                          ２８．０質量部
メチルエチルケトン                                                ２８．０質量部
酢酸エチル                                                          ５．０質量部
である。
【００６８】
＜比較例２＞
背面プライマー層４のバインダー樹脂をポリビニルアセタール樹脂（積水化学製ＫＳ−５）へ変更した。２５０℃環境下におけるポリビニルアセタール樹脂の線膨張係数は４４７ｐｐｍ／Ｋである。この時の、ガラス転移点は１５２℃であった。なお、その他の構成は実施例１と同じ条件で、比較例２の白黒画像を得た。
【００６９】
背面プライマー層形成用インクの組成は、
ポリビニルアセタール樹脂  エスレックＫＳ−５（積水化学社製）      ３０．０質量部
メチルエチルケトン                                                ７０．０質量部
である。
【００７０】
＜昇華性熱転写記録媒体評価＞
作製した実施例、比較例の白黒画像を評価した。評価基準は、
○：問題なく印画できたもの
×：印画シワが発生したもの
とし、結果を表１に示す。
【００７１】
【表１】
2017052141.tif 000003
【００７２】
実施例の評価結果によると、本発明の背面層５と背面プライマー層４は十分実用に耐えることができ、印画シワを防止するものであった。それに対して、比較例１は滑剤の融点が低く、サーマルヘッドが高温時に滑性が発揮せず印画シワが発生した。
【００７３】
比較例２は背面プライマー層４の線膨張係数が高く、サーマルヘッドが高温時に昇華性熱転写記録媒体１が伸びる為印画シワが発生した。
【００７４】
以上のように、本発明の昇華性熱転写記録媒体を用いることにより、高速印字においてもシワのない、印画が得られることが分かった。
【符号の説明】
【００７５】
１・・・昇華性熱転写記録媒体
２・・・基材
３・・・昇華性染料層
４・・・背面プライマー層
５・・・背面層
【図１】
2017052141.tif 000004